(57)【特許請求の範囲】
【請求項１】
電解質グリーンシート及び正極グリーンシートを重ねて積層体を作製する工程と、
前記積層体を焼成する工程と、を含むリチウムイオン二次電池の製造方法において、
前記電解質グリーンシート及び前記正極グリーンシートの少なくとも一方は、前記焼成工程においてリチウムイオン伝導性の結晶が析出する非晶質の酸化物ガラス粉末を含み、
前記積層体の焼成工程において、析出する前記結晶の平均粒径が１μｍ以下となるような焼成温度で保持されることを特徴とするリチウムイオン二次電池の製造方法。
【請求項２】
前記結晶は、２５℃において１０−５Ｓｃｍ−１以上のイオン伝導度を有することを特徴とする請求項１に記載のリチウムイオン二次電池の製造方法。
【請求項３】
前記酸化物ガラス粉末の含有量は、前記電解質グリーンシート及び前記正極グリーンシートの合計重量に対し５０ｗｔ％〜７５ｗｔ％であることを特徴とする請求項１又は２に記載のリチウムイオン二次電池の製造方法。
【請求項４】
前記電解質グリーンシートに含まれる前記酸化物ガラス粉末の含有量は、前記電解質グリーンシートの重量に対し５０ｗｔ％〜１００ｗｔ％であることを特徴とする請求項１又は２に記載のリチウムイオン二次電池の製造方法。
【請求項５】
前記正極グリーンシートに含まれる前記酸化物ガラス粉末の含有量は、前記正極グリーンシートの重量に対し５ｗｔ％〜４５ｗｔ％であることを特徴とする請求項１又は２に記載のリチウムイオン二次電池の製造方法。
【請求項６】
前記電解質グリーンシートに含まれる前記酸化物ガラス粉末の最大粒径が７μｍ以下であることを特徴とする請求項１〜４のいずれかに記載のリチウムイオン二次電池の製造方法。
【請求項７】
前記電解質グリーンシートに含まれる前記酸化物ガラス粉末の平均粒径が３μｍ以下であることを特徴とする請求項１〜４、又は６のいずれかに記載のリチウムイオン二次電池の製造方法。
【請求項８】
前記正極グリーンシートに含まれる前記酸化物ガラス粉末の最大粒径が３μｍ以下であることを特徴とする請求項１〜３、又は５のいずれかに記載のリチウムイオン二次電池の製造方法。
【請求項９】
前記正極グリーンシートに含まれる前記酸化物ガラス粉末の平均粒径が１μｍ以下であることを特徴とする請求項１〜３、５、又は８のいずれかに記載のリチウムイオン二次電池の製造方法。
【請求項１０】
前記焼成工程において焼成温度が７００℃以上であることを特徴とする請求項１〜９のいずれかに記載のリチウムイオン二次電池の製造方法。
【請求項１１】
前記焼成工程において、７００℃以上の焼成温度保持が１時間以内であることを特徴とする請求項１〜１０のいずれかに記載のリチウムイオン二次電池の製造方法。
【請求項１２】
前記積層体を作製する工程において、前記電解質グリーンシート上に前記正極グリーンシートがパターン状に形成されることを特徴とする請求項１〜１１のいずれかに記載のリチウムイオン二次電池の製造方法。
【請求項１３】
前記焼成工程後、焼成された前記積層体に負極層を成膜する工程を更に含む請求項１〜１２のいずれかに記載のリチウムイオン二次電池の製造方法。
【請求項１４】
前記負極層の成膜工程は、前記積層体に負極活物質を、圧着、スパッタリング、熱蒸着、駆体塗布から選ばれる少なくとも１つの方法で付着させ、前記負極活物質が付着した前記積層体を更に焼成する工程を含むことを特徴とする請求項１３に記載のリチウムイオン二次電池の製造方法。
【請求項１５】
前記積層体の作製工程は、負極グリーンシート及び前記正極グリーンシートで前記電解質グリーンシートを挟んで積層する工程を含むことを特徴とする請求項１〜１４のいずれかに記載のリチウムイオン二次電池の製造方法。
【請求項１６】
前記負極グリーンシートは、前記焼成工程においてリチウムイオン伝導性の結晶が析出する非晶質の酸化物ガラス粉末を含むことを特徴とする請求項１５に記載のリチウムイオン二次電池の製造方法。
【請求項１７】
前記電解質グリーンシート、前記正極グリーンシート、及び前記負極グリーンシートの少なくとも１つに含まれる前記酸化物ガラス粉末の含有量は、前記電解質グリーンシート、前記正極グリーンシート、及び前記負極グリーンシートの合計重量に対し３０ｗｔ％〜８０ｗｔ％であることを特徴とする請求項１５又は１６に記載のリチウムイオン二次電池の製造方法。
【請求項１８】
前記負極グリーンシートに含まれる前記酸化物ガラス粉末の含有量は、前記負極グリーンシートの重量に対し５ｗｔ％〜４５ｗｔ％であることを特徴とする請求項１６又は１７に記載のリチウムイオン二次電池の製造方法。
【請求項１９】
前記積層体を作製する工程において、前記電解質グリーンシート上に前記負極グリーンシートがパターン状に形成されることを特徴とする請求項１〜１８のいずれかに記載のリチウムイオン二次電池の製造方法。
【請求項２０】
前記酸化物ガラス粉末が、酸化物基準のｍｏｌ％で、
Ｌｉ２Ｏ    １０〜２５％、及び
Ａｌ２Ｏ３及び／又はＧａ２Ｏ３    ０．５〜１５％、及び
ＴｉＯ２及び／又はＧｅＯ２    ２５〜５０％、及び
ＳｉＯ２    ０〜１５％、及び
Ｐ２Ｏ５    ２６〜４０％
の各成分を含有する請求項１〜１９のいずれかに記載のリチウムイオン二次電池の製造方法。
【請求項２１】
前記結晶は、Ｌｉ１＋ｘ＋ｚＭｘ（Ｇｅ１−ｙＴｉｙ）２−ｘＳｉｚＰ３−ｚＯ１２（但し、０≦ｘ≦０．８、０≦ｙ≦１．０、０≦ｚ≦０．６、Ｍ＝Ａｌ、Ｇａから選ばれる１種以上）の結晶を含むことを特徴とする請求項１〜２０のいずれかに記載のリチウムイオン二次電池の製造方法。
【請求項２２】
前記積層体の作製工程において、前記積層体の前記正極グリーンシート側及び前記負極グリーンシート側の少なくとも一方に回路基板を積層する工程を含むことを特徴とする請求項１５〜１８のいずれかに記載のリチウムイオン二次電池の製造方法。
【請求項２３】
前記請求項１〜２２のいずれかに記載の製造方法により製造されたリチウムイオン二次電池。
【発明の詳細な説明】
【技術分野】
【０００１】
本発明は、リチウムイオン二次電池の製造方法に関し、より詳しくは正極グリーンシート、電解質グリーンシート、及び／又は負極グリーンシートからなる積層体の製造方法、及びその方法により製造されたリチウムイオン二次電池に関する。
【背景技術】
【０００２】
近年、携帯電話等を始めとする携帯用電子機器の高性能化や小型化により、これら携帯電子機器に使用される電池の高エネルギー密度化、小型化が望まれている。一般に、リチウム電池では高電圧が得られ、高エネルギー密度を有するため、これらの携帯用電子機器のための電源として期待されている。通常、このようなリチウム電池では、正極活物質としてコバルト酸リチウム（ＬｉＣｏＯ２）やマンガン酸リチウム（ＬｉＭｎ２Ｏ４）、ニッケル酸リチウム（ＬｉＮｉＯ２）などのリチウム遷移金属複合酸化物が用いられる。また、負極活物質としては、黒鉛、繊維状カーボンなどの炭素材料が用いられている。このようなリチウム電池には有機電解液が使われるが、高分子電解質と有機電解液を混合させたポリマー電解質についても研究されている。これらリチウム電池又はポリマー電解質電池は電解質に液体を使用しているため、液漏れや発火の恐れなどの信頼性が低い。また、低温での電解液の凍結や、高温における電解液の気化等は、電池の性能を著しく損なうおそれがあるため、このような電池の使用温度が限定される。そのため、高信頼性のリチウム電池として、有機電解液に代えてリチウムイオン伝導性を有する固体電解質を用いたリチウム電池の開発が望まれている。
【０００３】
このような固体電池は、可燃性の有機溶剤を用いないため、液漏れや発火の恐れがなく、安全性に優れている。例えば、活物質グリーンシート及び固体電解質グリーンシートをそれぞれ形成し、活物質グリーンシートの一方の面に固体電解質グリーンシートを積層し、該活物質グリーンシートの他方の面に集電体グリーンシート層を形成し、酸化雰囲気中２００℃以上４００℃以下で加熱し、更に、低酸素雰囲気中より高い焼成温度（例えば、７００〜１０００℃）で焼成して、積層体を得る製造方法が開示されている（特許文献１）。これにより、金属材料からなる集電体が酸化雰囲気中の加熱で酸化された場合でも、酸化された集電体を、低酸素雰囲気中より高い焼成温度（例えば、７００〜１０００℃）で焼成することで還元することが可能とされる（特許文献１）。尚ガラスフリットの集電体スラリーへの添加に言及されているが、その効果について特に記載されていない。
【０００４】
一方、活物質層と、この活物質層に焼結接合された固体電解質層を含む積層体であって、活物質層は、リチウムイオンを放出及び吸蔵し得る結晶性の第１の物質を含み、固体電解質層は、リチウムイオン伝導性を有する結晶性の第２の物質を含む。このとき、前記活物質層及び前記固体電解質層の少なくとも１つが、非晶質酸化物を含む（特許文献２）。この非晶質酸化物としては、例えば、ＳｉＯ2とＡｌ2Ｏ3とＮａ2ＯとＭｇＯとＣａＯとを含むもの等が挙げられる。これらの非晶質酸化物は、焼結助剤として添加され、材料ごとに異なるかもしれない焼結開始温度や焼結速度等を揃えられるとされている（特許文献２）。
【先行技術文献】
【特許文献】
【０００５】
【特許文献１】特開２００７−２２７３６２号公報
【特許文献２】特開２００７−５２７９号公報
【発明の概要】
【発明が解決しようとする課題】
【０００６】
しかしながら、このような固体電池（リチウムイオン二次電池）においては、特に電解質及び電解質と各電極活物質との境界における高いイオン伝導性が重要であるところ、非晶質酸化物は、基本的にイオン伝導性が低く、固体電池の高性能化が困難である。境界における密着性を改善するために、例えば、ガラスをバインダーとして添加することも可能であるが、そのようなガラスは、基本的にイオン伝導性が低いことが多い。また、このようなガラスの中には、焼成中に電極の活物質と反応し、結果的にイオン伝導度を低下させるものもある。一方、イオン伝導性の高い（つまり結晶性が高い）固体電解質においては、電極材料（例えば活物質）との焼成後の密着性が必ずしも高くなく、層間で剥離するおそれがある。
【課題を解決するための手段】
【０００７】
本発明では、このような事情に鑑み、固体電解質層と電極層（例えば、正極層）を焼成し相互に結合させる際に、層間の強い結合を維持しつつ、境界層における高いイオン伝導性を備えることができるリチウムイオン二次電池の製造方法及びそれにより製造されたリチウムイオン二次電池を提供する。
【０００８】
より具体的には以下のようなリチウムイオン二次電池の製造方法や、それらにより製造されるリチウムイオン二次電池を提供することができる。
（１）電解質グリーンシート及び正極グリーンシートを重ねて積層体を作製する工程と、前記積層体を焼成する工程とを含むリチウムイオン二次電池の製造方法において、前記電解質グリーンシート及び前記正極グリーンシートの少なくとも一方は、前記焼成工程においてリチウムイオン伝導性の結晶が析出する非晶質の酸化物ガラス粉末を含むことを特徴とするリチウムイオン二次電池の製造方法を提供することができる。
【０００９】
ここでグリーンシートとは、焼成前のガラスや無機酸化物等のセラミックスの主に粉体に有機結合剤、可塑剤、溶剤等を混合し、薄板状に成形した未焼成体を意味することができる。この成形は、ドクターブレードやカレンダ法、スピンコートやディップコーティングなどの塗布法、インクジェット、バブルジェット（登録商標）、オフセットなどの印刷法、ダイコーター法、スプレー法等により行うことができ、混合スラリーから薄板状のグリーンシートを作ることができる。この焼成前のグリーンシートは柔軟であり、任意の形状に切断することや、積層することも可能である。
【００１０】
また、リチウムイオン伝導性の結晶としては、ＬｉＮ、ＬＩＳＩＣＯＮ類、Ｌａ０．５５Ｌｉ０．３５ＴｉＯ３などのリチウムイオン伝導性を有するペロブスカイト構造を有する結晶や、ＮＡＳＩＣＯＮ型構造を有するＬｉＴｉ２Ｐ３Ｏ１２や、これら結晶を析出させたガラスセラミックスを用いることができる。好ましいリチウムイオン伝導性の結晶としてはＬｉ１＋ｘ＋ｚＭｘ（Ｇｅ１−ｙＴｉｙ）２−ｘＳｉｚＰ３−ｚＯ１２（但し、０≦ｘ≦０．８、０≦ｙ≦１．０、０≦ｚ≦０．６、Ｍ＝Ａｌ、Ｇａから選ばれる一つ以上）である。イオン伝導を阻害する結晶粒界を含まない結晶であるとイオン伝導の点で有利である。特にガラスセラミックスは、イオン伝導を妨げる空孔や結晶粒界をほとんど有しないため、イオン伝導性が高くかつ化学的な安定性に優れるため、より好ましい。また、ガラスセラミックス以外で、イオン伝導を妨げる空孔や結晶粒界をほとんど有しない材料として、上記結晶の単結晶が挙げられるが、これは製造が難しくコストが高い。製造の容易性やコストの観点でもリチウムイオン伝導性のガラスセラミックスは有利である。
【００１１】
リチウムイオン伝導性ガラスセラミックスとしては、母ガラスがＬｉ２Ｏ−Ａｌ２Ｏ３−ＴｉＯ２−ＳｉＯ２−Ｐ２Ｏ５系の組成を含むことができ、このガラスを熱処理して結晶化させ、その際の主結晶相がＬｉ１＋ｘ＋ｚＭｘ（Ｇｅ１−ｙＴｉｙ）２−ｘＳｉｚＰ３−ｚＯ１２（但し、０≦ｘ≦０．８、０≦ｙ≦１．０、０≦ｚ≦０．６、Ｍ＝Ａｌ、Ｇａから選ばれる一つ以上）であることを特徴としたガラスセラミックスが例示される。前記リチウムイオン伝導性ガラスセラミックスと前記母ガラスの割合は、要求されるイオン伝導度、焼成条件等により適宜変更可能である。
【００１２】
ここでガラスセラミックスとは、ガラスを熱処理することによりガラス相中に結晶相を析出させて得られる材料を含むことができる。非晶質固体と結晶からなる材料を含んでもよい。前記析出は、例えば、結晶の核の生成後に成長して結晶層が形成されると、Ｘ線回折法等により検出可能である。更に、ガラスセラミックスとは、結晶の粒子間や結晶中に空孔がほとんどなければガラス相すべてを結晶相に相転移させた材料、すなわち、材料中の結晶量（結晶化度）が１００質量％のものを含むことができる。一般にいわれるセラミックスや焼結体はその製造工程上、結晶の粒子間や結晶中の空孔や結晶粒界の存在が避けられず、ガラスセラミックスとは区別することができる。特にイオン伝導に関しては、セラミックスの場合は空孔や結晶粒界の存在により、結晶粒子自体の伝導度よりもかなり低い値となってしまう。ガラスセラミックスは結晶化工程の制御により結晶間の伝導度の低下を抑えることができ、結晶粒子と同程度の伝導度を保つことができる。
【００１３】
本発明において、電解質グリーンシートは、焼成工程を経て固体電解質を形成する。しかし、内部に気孔が残っていれば、イオン伝導経路として寄与しないので電解質全体としてのイオン伝導度は低くなってしまう。一般に、電解質のイオン伝導度が高いとリチウムイオンの移動速度が速くなるため、この固体電解質を用いて作製した電池の出力は高くなる。従って、電解質の気孔率は低い方が好ましい。例えば、２０ｖｏｌ％以下が好ましい。また、より好ましくは１５ｖｏｌ％以下であり、更に好ましくは１０ｖｏｌ％以下である。
【００１４】
ここで気孔率とは、単位体積中に含まれる空孔の割合であり、次式で表される。
気孔率（％）＝（真密度−見かけ密度）／真密度×１００
ここで真密度とは、その材料の真実密度を意味してもよい。これに対し、見かけ密度は物体の重さを見掛けの体積で割った密度であり、空孔も含まれている密度である。
【００１５】
ここで、前記重ねて積層体を作製する工程は、前記電解質層及び前記正極層をそれぞれ作製し、それらを重ねて積層体を作製する場合に限らない。電解質層若しくは前記正極層のうち、どちらか一方の層を作製した上に、他方の層を圧着、スパッタリング、熱蒸着、駆体塗布、印刷などから選ばれる少なくとも１つの方法で付着させて前記積層体を作製する方法を含む。前記電解質層及び前記正極層の作製には、グリーンシートを用いることにより作製する方法を含む。
【００１６】
また、焼成工程とは、高温でグリーンシートを処理することにより、グリーンシートを構成する無機物の粒子を焼き固める工程である。焼成工程においては、炉内の雰囲気を一定に保つため、排気を行うことが好ましい。焼成工程はガス炉、マイクロ波炉などの公知の焼成炉を用いて行えばよいが、環境・炉内温度分布・コストなどの理由から電気炉を用いることが好ましい。
【００１７】
（２）前記結晶は、２５℃において１０−５Ｓ・ｃｍ−１以上のイオン伝導度を有することを特徴とする上記（１）に記載のリチウムイオン二次電池の製造方法を提供することができる。
【００１８】
結晶とは、焼成前の、前記正極グリーンシートに含まれる結晶を含むことができる。この結晶には、酸化物結晶を含めることができる。酸化物結晶には、前記リチウムイオン伝導性ガラスセラミックスを含むことができる。
【００１９】
リチウムイオン二次電池の充放電時におけるリチウムイオンの移動性は、電解質のリチウムイオン伝導度及びリチウムイオン輸率に依存する。従って、本発明の前記正極グリーンシートにはリチウムイオン伝導性が高く且つリチウムイオン輸率が高い物質を用いることが好ましい。
【００２０】
（３）前記酸化物ガラス粉末の含有量は、前記電解質グリーンシート及び前記正極グリーンシートの合計重量に対し５０ｗｔ％〜７５ｗｔ％であることを特徴とする上記（１）又は（２）に記載のリチウムイオン二次電池の製造方法を提供することができる。
【００２１】
（４）前記電解質グリーンシートに含まれる前記酸化物ガラス粉末の含有量は、前記電解質グリーンシートの重量に対し５０ｗｔ％〜１００ｗｔ％であることを特徴とする上記（１）又は（２）に記載のリチウムイオン二次電池の製造方法を適用することができる。
【００２２】
（５）前記正極グリーンシートに含まれる前記酸化物ガラス粉末の含有量は、前記正極グリーンシートの重量に対し５ｗｔ％〜４５ｗｔ％であることを特徴とする上記（１）又は（２）に記載のリチウムイオン二次電池の製造方法を提供することができる。
【００２３】
ここで、電解質グリーンシートの重量に対してとは、この酸化物ガラス粉末の重量を含む電解質グリーンシート全体の重量で、この酸化物ガラス粉末の重量を割って百分率で表わすことを意味することができる。また、正極グリーンシートの重量に対してとは、この酸化物ガラス粉末の重量を含む正極グリーンシート全体の重量で、この酸化物ガラス粉末の重量を割って百分率で表わすことを意味することができる。
【００２４】
（６）前記電解質グリーンシートに含まれる前記酸化物ガラス粉末の最大粒径が７μｍ以下であることを特徴とする上記（１）〜（４）のいずれかに記載のリチウムイオン二次電池の製造方法を提供することができる。
【００２５】
（７）前記電解質グリーンシートに含まれる前記酸化物ガラス粉末の平均粒径が３μｍ以下であることを特徴とする上記（１）〜（４）、又は（６）のいずれかに記載のリチウムイオン二次電池の製造方法を提供することができる。
【００２６】
このときの電解質グリーンシートに含まれる酸化物ガラス粉末の平均粒径は、３μｍ以下が好ましい。より好ましくは２．５μｍ以下、最も好ましくは２μｍ以下である。酸化物ガラス粉末を平均粒径３μｍ以下と十分に細かくした後に十分混合することで、成形体の組成を均一にしておくことにより、焼成後も緻密で気孔率の少ないリチウムイオン伝導性固体電解質を得ることができる。ここで、平均粒径とは、レーザー回折法によって測定した時のＤ５０（累積の体積分率５０％径）の値であり、使用する測定装置を具体的にはベックマン・コールター社の粒度分布測定装置ＬＳ１００Ｑ又はサブミクロン粒子アナライザーＮ５によって測定した値を用いることができる。なお、前記平均粒子径は体積基準で表わした値である。前記の測定装置は被測定物の粒径によって使い分けをする。被測定物の最大粒径が３μｍ未満の場合はサブミクロン粒子アナライザーＮ５のみを用いて測定する。
【００２７】
（８）前記正極グリーンシートに含まれる前記酸化物ガラス粉末の最大粒径が３μｍ以下であることを特徴とする上記（１）〜（３）、又は（５）のいずれかに記載のリチウムイオン二次電池の製造方法を提供することができる。
【００２８】
（９）前記正極グリーンシートに含まれる前記酸化物ガラス粉末の平均粒径が１μｍ以下であることを特徴とする上記（１）〜（３）、（５）又は（８）のいずれかに記載のリチウムイオン二次電池の製造方法を提供することができる。
【００２９】
このときの正極グリーンシートに含まれる酸化物ガラス粉末の平均粒径は、１μｍ以下が好ましい。より好ましくは０．９μｍ以下、最も好ましくは０．８μｍ以下である。酸化物ガラス粉末を平均粒径１μｍ以下と十分に細かくした後に十分混合することで、成形体の組成を均一にしておくことにより、焼成後も緻密で気孔率の少ないリチウムイオン伝導性正極を得ることができる。
【００３０】
また、無機粉末である酸化物ガラス粉末を任意の形状に成形して焼結することにより成形体を得る場合、その粉末の焼結性が良好な場合は、平均粒径や粒度分布を厳密に制御せずとも、加圧成形して焼結することにより良好な成形体が得られる。しかし、焼結性の良くない無機粉末を用いる場合は、上記の平均粒径は焼成して得られる成形体の密度に大きく影響するため、焼結性が悪いほど、平均粒径は小さくする必要性が高くなり、場合によっては粒度分布も制御することが好ましい。原料粉末の粒度分布が広く、大きな粒子が存在すると、焼結性が下がり、緻密な焼結体が得られない可能性がある。そのため、原料粉末の大きな粒子を少なくする必要がある。従って、電解質グリーンシートにあっては前記酸化物ガラス粉末の最大粒径が７μｍ以下が好ましく、５μｍ以下がより好ましく、３μｍ以下が最も好ましく、正極グリーンシートにあっては前記酸化物ガラス粉末の最大粒径が３μｍ以下であることが好ましく、２μｍ以下がより好ましく、１μｍ以下が最も好ましい。
【００３１】
（１０）前記焼成工程において焼成温度が７００℃以上であることを特徴とする上記（１）〜（９）のいずれかに記載のリチウムイオン二次電池の製造方法を提供することができる。
【００３２】
（１１）前記焼成工程において、７００℃以上の焼成温度保持が１時間以内であることを特徴とする上記（１）〜（１０）のいずれかに記載のリチウムイオン二次電池の製造方法を提供することができる。
【００３３】
前記焼成温度を７００℃以上にすることにより、非晶質の前記酸化物ガラス粉末が、リチウムイオン伝導性の前記結晶を析出することを含めることができる。また、焼成温度を１時間以内であれば、前記酸化物ガラス粉末は、前記正極グリーンシートに含まれる金属酸化物などの電極材料と反応が進むおそれがない。
【００３４】
（１２）前記積層体を作製する工程において、前記電解質グリーンシート上に前記正極グリーンシートがパターン状に形成されることを特徴とする上記（１）〜（１１）に記載のリチウムイオン二次電池の製造方法を提供することができる。
【００３５】
前記電解質グリーンシート上に前記正極グリーンシートがパターン状に形成されることには、大きな電解質グリーンシート上に、小さく一定形状の前記正極グリーンシートが一定の間隔で整列して形成されることを含む。整列した前記正極グリーンシート間の溝に沿って前記電解質グリーンシートを切り離すことにより、前記積層体を所定の大きさに分割することができる。これを、所定の条件で焼成すれば、そのサイズの電池とすることができる。
【００３６】
（１３）前記焼成工程後、焼成された前記積層体に負極層を成膜する工程を更に含む上記（１）〜（１２）のいずれかに記載のリチウムイオン二次電池の製造方法を提供することができる。
【００３７】
前記膜の厚みは、電池の小型軽量化には薄いほうが好ましいが、機械的強度などの面か
ら３０μｍ程度が好ましい。
【００３８】
（１４）前記負極層の成膜工程は、前記積層体に負極活物質を、圧着、スパッタリング、熱蒸着、駆体塗布から選ばれる少なくとも１つの方法で付着させ、前記負極活物質が付着した前記積層体を更に焼成する工程を含むことを特徴とする上記（１３）に記載のリチウムイオン二次電池の製造方法を提供することができる。
【００３９】
ここで、前記成膜工程には、前記電解質層及び前記正極層からなる前記積層体を作製し、前記積層体のうち前記正極層が作製された反対の電解質層の面に、負活物質からなる負極層を圧着、スパッタリング、熱蒸着、駆体塗布、印刷などから選ばれる少なくとも１つの方法で付着させて前記積層体を作製する方法を含む。また、成膜工程は、圧着、スパッタリング、熱蒸着、駆体塗布、印刷による方法を、組み合わせて行ってもよい。駆体塗布とは、負極活物質を含む駆体を塗布後に乾燥させるなどして成膜させる手段を含むことができる。
【００４０】
（１５）前記積層体の作製工程は、負極グリーンシート及び前記正極グリーンシートで前記電解質グリーンシートを挟んで積層する工程を含むことを特徴とする上記（１）〜（１４）のいずれかに記載のリチウムイオン二次電池の製造方法を提供することができる。
【００４１】
（１６）前記負極グリーンシートは、前記焼成工程においてリチウムイオン伝導性の結晶が析出する非晶質の酸化物ガラス粉末を含むことを特徴とする上記（１５）に記載のリチウムイオン二次電池の製造方法を提供することができる。
【００４２】
（１７）前記電解質グリーンシート、前記正極グリーンシート、及び前記負極グリーンシートの少なくとも１つに含まれる前記酸化物ガラス粉末の含有量は、前記電解質グリーンシート、前記正極グリーンシート、及び前記負極グリーンシートの合計重量に対し３０ｗｔ％〜８０ｗｔ％であることを特徴とする上記（１５）又は（１６）に記載のリチウムイオン二次電池の製造方法を提供することができる。
【００４３】
（１８）前記負極グリーンシートに含まれる前記酸化物ガラス粉末の含有量は、前記負極グリーンシートの重量に対し５ｗｔ％〜４５ｗｔ％であることを特徴とする上記（１６）又は（１７）に記載のリチウムイオン二次電池の製造方法を提供することができる。
【００４４】
（１９）前記積層体を作製する工程において、前記電解質グリーンシート上に前記負極グリーンシートがパターン状に形成されることを特徴とする上記（１）〜（１８）に記載のリチウムイオン二次電池の製造方法を提供することができる。
【００４５】
前記電解質グリーンシート上に前記負極グリーンシートがパターン状に形成されることには、大きな電解質グリーンシート上に、小さく一定形状の前記負極グリーンシートが一定の間隔で整列して形成されることを含む。この積層体を焼結後に負極の間の溝に沿って切り離すことにより、所定の大きさに分割し、電池のサイズとすることができる。又は整列した前記負極グリーンシート間の溝に沿って前記電解質グリーンシートを切り離すことにより、前記積層体を所定の大きさに分割することができる。これを、所定の条件で焼成すれば、そのサイズの電池とすることができる。このようにすることで効率的な電池生産が可能となる。
【００４６】
（２０）前記積層体の焼成工程において、析出する前記結晶の平均粒径が１μｍ以下となるような焼成温度で保持されることを特徴とする上記（１）〜（１９）のいずれかに記載のリチウムイオン二次電池の製造方法を提供することができる。
【００４７】
ここで、結晶粒子の平均粒子径とは、走査型電子顕微鏡（ＳＥＭ）像により測定した結晶像（ｎ＝１００）の面積基準の粒子径の中央累積値（「メジアン径」ｄ５０）をいう。粒子径は得られた結晶像を平行な２直線で挟んだ時に２直線間の距離が最大となる値である。
【００４８】
析出する前記結晶の平均粒径が１μｍ以下となるような焼成温度は、前記焼成工程においてリチウムイオン伝導性の結晶が析出する非晶質の酸化物ガラスの複数のサンプルを異なる温度条件で熱処理し、その時に析出した結晶の平均粒子径を上記の方法で測定し、平均粒径が１μｍ以下となった温度条件を採用することができる。
【００４９】
前記積層体の焼成工程において保持する焼成温度を制御することにより、前記析出結晶の平均粒径を制御することができる。リチウムイオン伝導性の結晶が析出する非晶質の酸化物ガラスの種類によって保持する焼成温度を設定することを含むことができる。例えば次に述べる酸化物ガラスの場合は、前記焼成温度を７００℃〜１０００℃の範囲に設定することを含むことができる。
【００５０】
（２１）前記酸化物ガラス粉末が、酸化物基準のｍｏｌ％で、
Ｌｉ２Ｏ    １０〜２５％、及び
Ａｌ２Ｏ３及び／又はＧａ２Ｏ３    ０．５〜１５％、及び
ＴｉＯ２及び／又はＧｅＯ２    ２５〜５０％、及び
ＳｉＯ２    ０〜１５％、及び
Ｐ２Ｏ５    ２６〜４０％
の各成分を含有する上記（１）〜（２０）のいずれかに記載のリチウムイオン二次電池の製造方法を提供することができる。
【００５１】
Ｌｉ２Ｏ成分はＬｉ＋イオンキャリアを提供し、リチウムイオン伝導性をもたらすのに欠かせない成分である。良好な伝導率を得るためには含有量の下限は１０ｍｏｌ％であることが好ましく、１１ｍｏｌ％であることがより好ましく、１２ｍｏｌ％であることが更に好ましい。また、Ｌｉ２Ｏ成分が多すぎるとガラスの熱的な安定性が悪くなり易く、ガラスセラミックスの伝導率も低下し易いため、含有量の上限は２５ｍｏｌ％であることが好ましく、２４ｍｏｌ％であることがより好ましく、２３ｍｏｌ％であることが更に好ましい。
【００５２】
Ａｌ２Ｏ３成分及び／又はＧａ２Ｏ３成分は、母ガラスの熱的な安定を高めることができると同時に、Ａｌ３＋イオン及び／又はＧａ３＋イオンが前記結晶相に固溶し、リチウムイオン伝導率向上にも効果がある。この効果を得るためには、含有量の下限が０．５ｍｏｌ％であることが好ましく、１．０ｍｏｌ％であることがより好ましく、１．５ｍｏｌ％であることが更に好ましい。しかし含有量が１５ｍｏｌ％を超えると、かえってガラスの熱的な安定性が悪くなり易くガラスセラミックスの伝導率も低下し易いため、含有量の上限は１５ｍｏｌ％とするのが好ましい。尚、より好ましい含有量の上限は１４ｍｏｌ％であり、更に好ましい含有量の上限は１３ｍｏｌ％である。
【００５３】
ＴｉＯ２成分及び／又はＧｅＯ２成分はガラスの形成に寄与し、また前記結晶相の構成成分でもあり、ガラスにおいても前記結晶においても有用な成分である。ガラス化するため、及び前記の結晶相が主相としてガラスから析出し高い伝導率を得るためには、含有量の下限が２５ｍｏｌ％であることが好ましく、２６ｍｏｌ％であることがより好ましく、２７ｍｏｌ％であることが更に好ましい。また、ＴｉＯ２成分及び／又はＧｅＯ２成分が多すぎるとガラスの熱的な安定性が悪くなり易く、ガラスセラミックスの伝導率も低下し易いため、含有量の上限は５０ｍｏｌ％であることが好ましく、４９ｍｏｌ％であることがより好ましく、４８ｍｏｌ％であることが更に好ましい。
【００５４】
ＳｉＯ２成分は、母ガラスの溶融性及び熱的な安定性を高めることができると同時に、Ｓｉ４＋イオンが前記結晶相に固溶し、リチウムイオン伝導率の向上にも寄与する。この効果を十分に得るためには含有量の下限は０ｍｏｌ％であることが好ましく、１ｍｏｌ％であることがより好ましく、２ｍｏｌ％であることが更に好ましい。しかしその含有量が１５ｍｏｌ％を超えると、かえって伝導率が低下し易くなってしまうため、含有量の上限は１５ｍｏｌ％とすることが好ましく、１４ｍｏｌ％とすることがより好ましく、１３ｍｏｌ％とすることが更に好ましい。
【００５５】
Ｐ２Ｏ５成分はガラスの形成に必須の成分であり、また前記結晶相の構成成分でもある。含有量が２６ｍｏｌ％未満であるとガラス化しにくくなるので、含有量の下限は２６ｍｏｌ％であることが好ましく、２７ｍｏｌ％であることがより好ましく、２８ｍｏｌ％であることが更に好ましい。また含有量が４０ｍｏｌ％を越えると前記結晶相がガラスから析出しにくく、所望の特性が得られにくくなるため、含有量の上限は４０ｍｏｌ％とすることが好ましく、３９ｍｏｌ％とすることがより好ましく、３８ｍｏｌ％とすることが更に好ましい。
【００５６】
上述の組成の場合、溶融ガラスをキャストして容易にガラスを得ることができ、このガラスを熱処理して得られた上記結晶相をもつガラスセラミックスは高いリチウムイオン伝導性を有する。また、上記の組成以外にも、類似の結晶構造を有するガラスセラミックスであれば、Ａｌ２Ｏ３をＧａ２Ｏ３、ＴｉＯ２をＧｅＯ２に一部又は全部置換することも可能である。更に、ガラスセラミックスの製造の際、その融点を下げるか又はガラスの安定性を上げるために、イオン伝導性を大きく悪化させない範囲で他の原料を添加することも可能である。
【００５７】
ガラスセラミックスの組成には、Ｌｉ２Ｏ以外のＮａ２ＯやＫ２Ｏなどのアルカリ金属は、出来る限り含まないことが望ましい。これら成分がガラスセラミックス中に存在するとアルカリイオンの混合効果により、Ｌｉイオンの伝導を阻害して伝導度を下げ易くなる。また、ガラスセラミックスの組成に硫黄を添加すると、リチウムイオン伝導性は少し向上するが、化学的耐久性や安定性が悪くなるため、出来る限り含有しない方が望ましい。ガラスセラミックスの組成には、環境や人体に対して害を与える可能性のあるＰｂ、Ａｓ、Ｃｄ、Ｈｇなどの成分もできる限り含有しないほうが望ましい。
【００５８】
（２２）前記結晶は、Ｌｉ１＋ｘ＋ｚＭｘ（Ｇｅ１−ｙＴｉｙ）２−ｘＳｉｚＰ３−ｚＯ１２（但し、０≦ｘ≦０．８、０≦ｙ≦１．０、０≦ｚ≦０．６、Ｍ＝Ａｌ、Ｇａから選ばれる１種以上）の結晶を含むことを特徴とする上記（１）〜（２１）のいずれかに記載のリチウムイオン二次電池の製造方法を提供することができる。
【００５９】
前記リチウムイオン伝導性の無機粉体の組成の好ましい態様の１つとしては、後述の組成が例示される。この組成を有するガラスを粉体としたものは、加圧及び／又は焼結することによって、２５℃において１×１０−５Ｓ・ｃｍ−１以上にイオン伝導度が高くなるものの１つとして例示される。またこの組成を有するガラスを母ガラスとして熱処理を施し、結晶を析出させたガラスセラミックスは主結晶相がＬｉ１＋ｘ＋ｚＭｘ（Ｇｅ１−ｙＴｉｙ）２−ｘＳｉｚＰ３−ｚＯ１２（但し、０≦ｘ≦０．８、０≦ｙ≦１．０、０≦ｚ≦０．６、Ｍ＝Ａｌ、Ｇａから選ばれる１種以上）のガラスセラミックスとなる。
【００６０】
（２３）前記積層体の作製工程において、前記積層体の前記正極グリーンシート側及び前記負極グリーンシート側の少なくとも一方に回路基板を積層する工程を含むことを特徴とする上記（１５）〜（１８）のいずれかに記載のリチウムイオン二次電池の製造方法を提供することができる。
【００６１】
（２４）上記（１）〜（２３）のいずれかに記載の製造方法により製造されたリチウムイオン二次電池を提供することができる。
【発明の効果】
【００６２】
本発明において、電解質グリーンシート及び正極グリーンシートを重ねて積層体を作製する工程と、前記積層体を焼成する工程とを含む。前記電解質グリーンシート及び前記正極グリーンシートの少なくとも一方は、前記焼成工程においてリチウムイオン伝導性の結晶が析出する非晶質の酸化物ガラス粉末を含む。従って、前記酸化物ガラス粉末の一部は、バインダーとして働くことにより固体電解質層と正極層は剥離しないので、前記積層体を焼き固めることができる。また、前記酸化物ガラス粉末の一部は、焼成により結晶として析出し、イオン伝導性を発現するので、前記積層体は、高いイオン伝導性を得ることができる。
【図面の簡単な説明】
【００６３】
【図１】本発明のリチウムイオン二次電池１０の断面を表したものである。
【発明を実施するための形態】
【００６４】
以下、図面を参照しつつ、本発明の実施例について詳しく説明するが、以下の記載は、本発明の実施例を説明するためになされたもので、本発明は、かかる実施例に限定はされず、本発明の要旨を変更しない範囲において種々の変更が可能であることはいうまでもない。また、同一若しくは同種類の要素については、同一若しくは関連性のある符号を用い、重複する説明は省略する。
【００６５】
図１は、本発明の実施例であるリチウムイオン二次電池１０の断面を表したものである。リチウムイオン二次電池１０は、電解質グリーンシートが焼成された電解質１２を、上方及び下方から、それぞれ正極グリーンシートが焼成された正極１４及び負極グリーンシートが焼成された負極１６挟み、更に、それらは、それぞれ正極集電体２２及び負極集電体２４によって挟まれた構造をしている。図中の矢印が示すように、電解質１２中のリチウムイオン２６が移動することで、電池として機能する。
【００６６】
本発明のリチウムイオン二次電池の製造方法について以下説明する。非晶質の酸化物ガラス粉末の作製をし、これを用いて電解質グリーンシート及び正極グリーンシートの作製をする。次に各グリーンシートを任意の形状に加工し重ねた積層体を作製する。グリーンシートは各々別個に作製するだけでなく、積層する相手のグリーンシートに直接成形してもよい。また、該積層体に更に負極層（負極グリーンシート）を積層させる。該積層体を焼結させ、積層焼結体の作製をする。更に正極集電体及び負極集電体を取付ける全固体リチウムイオン二次電池の作製をする。
【００６７】
リチウムイオン伝導性の結晶が析出する非晶質の酸化物ガラス粉末の含有量は乾燥後の電解質グリーンシート及び正極グリーンシートの合計重量に対し、下限値として５０ｗｔ％が好ましく、５３ｗｔ％がより好ましく、５５ｗｔ％が最も好ましい。５０ｗｔ％未満の場合、電池のイオン伝導性が低くなってしまうからである。また上限値としては７５ｗｔ％が好ましく、７３ｗｔ％がより好ましく、７０ｗｔ％が最も好ましい。７５ｗｔ％を超える場合、正極活物質の含有割合が少なくなり、体積及び重量当りの電池容量が少なくなってしまうからである。
【００６８】
また、負極グリーンシートを積層する場合はリチウムイオン伝導性の結晶が析出する非晶質の酸化物ガラス粉末の含有量は乾燥後の電解質グリーンシート及び正極グリーンシートの合計重量に対し、下限値として３０ｗｔ％が好ましく、３３ｗｔ％がより好ましく、３５ｗｔ％が最も好ましい。３０ｗｔ％未満の場合、電池のイオン伝導性が低くなってしまうからである。また上限値としては８０ｗｔ％が好ましく、７８ｗｔ％がより好ましく、７７ｗｔ％が最も好ましい。８０ｗｔ％を超える場合、負極活物質の含有割合が少なくなり、体積及び重量当りの電池容量が少なくなってしまうからである。
【００６９】
固体電解質グリーンシートの場合、有機バインダーと混合する際の焼成によってリチウムイオン伝導性を発現する酸化物ガラス粉体の含有量の下限値は、焼成後にリチウムイオン伝導性を有する無機物を多く含むことにより高い伝導率が得られるため、また焼成後の空隙を低減させるため、無機物粉体、有機バインダー、可塑剤、溶剤などからなる混合スラリーの量に対して５０ｗｔ％以上とすることが好ましく、５５ｗｔ％以上とすることがより好ましく、６０ｗｔ％以上とすることが最も好ましい。乾燥後の固体電解質グリーンシート中の酸化物ガラス粉体の含有量の下限値は前記と同様の理由から、５０ｗｔ％であることが好ましく、６５ｗｔ％であることがより好ましく、７０ｗｔ％以上であることが最も好ましい。
【００７０】
また、固体電解質グリーンシートの酸化物ガラスの含有量の上限値は、シート形状を維持させるため、混合スラリーの量に対して１００ｗｔ％以下とすることが好ましく、９０ｗｔ％以下とすることがより好ましく、８０ｗｔ％以下とすることが最も好ましい。乾燥後のグリーンシート中のリチウム酸化物ガラス粉体の含有量の上限値は前記と同様の理由から、１００ｗｔ％以下であることが好ましく、９５ｗｔ％以下であることがより好ましく、９０ｗｔ％以下であることが最も好ましい。
【００７１】
正極グリーンシートの場合、有機バインダーと混合する際の酸化物ガラス粉体の含有量の下限値は、イオン伝導性を付与させる必要があるため、正極活物質粉体、無機物粉体、有機バインダー、可塑剤、溶剤などからなる混合スラリーの量に対して１ｗｔ％以上とすることが好ましく、３ｗｔ％以上とすることがより好ましく、５ｗｔ％以上とすることが最も好ましい。乾燥後の正極グリーンシート中の酸化物ガラス粉体の含有量の下限値は前記と同様の理由から、５ｗｔ％以上とすることが好ましく、７ｗｔ％以上とすることがより好ましく、１０ｗｔ％以上とすることが最も好ましい。
【００７２】
また、正極グリーンシートの酸化物ガラス粉体の含有量の上限値は、多くなりすぎると含まれる活物質の量が少なく電池容量が低下してしまうため、混合スラリーの量に対して４０ｗｔ％以下とすることが好ましく、３５ｗｔ％以下とすることがより好ましく、３０ｗｔ％以下とすることが最も好ましい。乾燥後の正極グリーンシート中の酸化物ガラス粉体の含有量の上限値は前記と同様の理由から、４５ｗｔ％以下とすることが好ましく、４０ｗｔ％以下とすることがより好ましく、３５ｗｔ％以下とすることが最も好ましい。
【００７３】
負極グリーンシートの場合、有機バインダーと混合する際の酸化物ガラス粉体の含有量の下限値は、イオン伝導性を付与させる必要があるため、負極活物質粉体、無機物粉体、有機バインダー、可塑剤、溶剤などからなる混合スラリーの量に対して１ｗｔ％以上とすることが好ましく、３ｗｔ％以上とすることがより好ましく、５ｗｔ％以上とすることが最も好ましい。乾燥後の負極グリーンシート中の酸化物ガラス粉体の含有量の下限値は前記と同様の理由から、５ｗｔ％以上とすることが好ましく、７ｗｔ％以上とすることがより好ましく、１０ｗｔ％％以上とすることが最も好ましい。
【００７４】
また、負極グリーンシートの酸化物ガラス粉体の含有量の上限値は、多くなりすぎると含まれる活物質の量が少なく電池容量が低下してしまうため、シート形状を維持させるため、混合スラリーの量に対して４０ｗｔ％以下とすることが好ましく、３５ｗｔ％以下とすることがより好ましく、３０ｗｔ％以下とすることが最も好ましい。乾燥後の負極グリーンシート中の酸化物ガラス粉体の含有量の上限値は前記と同様の理由から、４５ｗｔ％以下とすることが好ましく、４０ｗｔ％以下とすることがより好ましく、３５ｗｔ％以下とすることが最も好ましい。
【００７５】
正極グリーンシートには活物質の粉体が含まれる。ここで、正極グリーンシートに使用する活物質としては、Ｌｉイオンの吸蔵、放出が可能な遷移金属化合物を用いることができ、例えば、マンガン、コバルト、ニッケル、バナジウム、ニオブ、モリブデン、チタン、鉄、リン、アルミニウム、クロムから選ばれる少なくとも１種を含む遷移金属酸化物等を使用することができる。正極グリーンシートに含まれる活物質の含有量の下限値は、少ないと焼成後に単位体積当りの電池容量が少なくなってしまうため、４０ｗｔ％以上であることが好ましく、５０ｗｔ％以上であることがより好ましく、６０ｗｔ％以上であることが最も好ましい。また、正極グリーンシートに含まれる活物質の含有量は、多すぎると可とう性が無くなり取り扱いが難しくなるため、９７ｗｔ％以下であることが好ましく、９４ｗｔ％以下であることがより好ましく、９０ｗｔ％以下であることが最も好ましい。
【００７６】
前記の活物質の含有量を有する正極グリーンシートを得るため、また良好に塗布できるスラリーを調製するためには、正極活物質粉体、無機物粉体、有機バインダー、可塑剤、溶剤などからなる混合スラリーの量に対して正極活物質の量は１０ｗｔ％以上とすることが好ましく、１５ｗｔ％以上とすることがより好ましく、２０ｗｔ％以上とすることが最も好ましい。
【００７７】
また、前記活物質の含有量の上限値は、良好に塗布できるスラリーを調製するためには、混合スラリーの量に対して９０ｗｔ％以下とすることが好ましく、８０ｗｔ％以下とすることがより好ましく、７５ｗｔ％以下とすることが最も好ましい。
【００７８】
また、正極活物質の電子伝導性が低い場合、電子伝導助剤を添加することにより、電子伝導性を付与することができる。電子伝導助剤としては、微粒子や纎維状の炭素材や金属を用いることができる。用いることができる金属には、チタンやニッケル、クロム、鉄、ステンレス、アルミニウムなどの金属や白金、金、ロジウムなどの貴金属を含むことができる。
【００７９】
また、負極グリーンシートには上記の材料以外に活物質の粉体が含まれる。負極グリーンシートに使用する活物質としては、アルミニウム、シリコン、スズなどＬｉイオンの吸蔵、放出が可能な合金、チタンやバナジウム、クロム、ニオブ、シリコンなどの金属酸化物、の材料を含むことができる。
【００８０】
負極グリーンシートに含まれる活物質の含有量の下限値は、少ないと焼成後に単位体積当りの電池容量が少なくなってしまうため、４０ｗｔ％以上であることが好ましく、５０ｗｔ％以上であることがより好ましく、６０ｗｔ％以上であることが最も好ましい。
【００８１】
また、負極グリーンシートに含まれる活物質の含有量の下限値は、上記の理由と良好に塗布できるスラリーを調製するためには、正極活物質粉体、無機物粉体、有機バインダー、可塑剤、溶剤などからなる混合スラリーの量に対して正極活物質の量は１０ｗｔ％以上とすることが好ましく、１５ｗｔ％以上とすることがより好ましく、２０ｗｔ％以上とすることが最も好ましい。
【００８２】
また、前記活物質の含有量の上限値は、バインダーや溶剤を用いてスラリー化する必要があるため、混合スラリーの量に対して９０ｗｔ％以下とすることが好ましく、８０ｗｔ％以下とすることがより好ましく、７５ｗｔ％以下とすることが最も好ましい。
【００８３】
また、負極活物質の電子伝導性が低い場合、電子伝導助剤を添加することにより、電子伝導性を付与することができる。電子伝導助剤としては、微粒子や纎維状の炭素材や金属を用いることができる。用いることができる金属には、チタンやニッケル、クロム、鉄、ステンレス、アルミニウムなどの金属や白金、金、ロジウムなどの貴金属を含むことができる。
【００８４】
［有機バインダー］
有機系のバインダーとしては、プレス成形やラバープレス、押し出し成形、射出成形用の成形助剤として市販されている汎用のバインダーを用いることができる。具体的には、アクリル樹脂、エチルセルロース、ポリビニルブチラール、メタクリル樹脂、ウレタン樹脂、ブチルメタアクリレート、ビニル系の共重合物等を用いることができる。有機バインダーの含有量の下限値は、シート形状を維持させやすくするため、活物質粉体（正極グリーンシート、負極グリーンシートの場合）無機物粉体、有機バインダー、可塑剤、溶剤などからなる混合スラリーの量に対して１ｗｔ％以上とすることが好ましく、３ｗｔ％以上とすることがより好ましく、５ｗｔ％以上とすることが最も好ましい。
【００８５】
前記と同様の理由から、乾燥後のグリーンシート中の含有量の下限値は３ｗｔ％以上とすることが好ましく、５ｗｔ％以上とすることがより好ましく、７ｗｔ％以上とすることが最も好ましい。
【００８６】
また、有機バインダーの含有量の上限値は、脱脂後の空隙を低減させやすくするため、混合スラリーの量に対して５０ｗｔ％以下とすることが好ましく、４０ｗｔ％以下とすることがより好ましく、３０ｗｔ％以下とすることが最も好ましい。
【００８７】
前記と同様の理由から、乾燥後のグリーンシート中の含有量の上限値は４０ｗｔ％以下とすることが好ましく、３５ｗｔ％以下とすることがより好ましく、３０ｗｔ％以下とすることが最も好ましい。
【００８８】
［溶剤］
溶剤は酸化物ガラス粉体を均質に分散する為に用いてもよい。溶剤としてはＰＶＡ、ＩＰＡ、ブタノール、トルエン、キシレン、アセトニトリル、ＮＭＰなど公知の材料を使用することができるが、環境の点でアルコール若しくは水が好ましい。更に均質で緻密な固体電解質を得るために、酸化物ガラス粉体、有機バインダーと共に分散剤を適量添加することも可能であり、混合乾燥時の泡抜きを良好にするための界面活性剤などを適量添加することも可能である。
【００８９】
［その他］
また、グリーンシートには、Ｌｉを含む無機化合物を同時に含有する事も可能である。これは、Ｌｉを含む無機化合物が焼結助剤（バインダー）として働き、酸化物ガラスが結晶化する際に粒子同士を結合させる働きを持つ。
【００９０】
Ｌｉを含む無機化合物としてはＬｉ３ＰＯ４、ＬｉＰＯ３、ＬｉＩ、ＬｉＮ、Ｌｉ２Ｏ、Ｌｉ２Ｏ２、ＬｉＦ等が挙げられる。特に、これらのＬｉを含む無機化合物は、リチウムイオン伝導性無機物粉体と混合して焼結させた際に、焼結温度・雰囲気を調整することにより、軟化又は溶融させることが可能である。軟化又は溶融したＬｉを含む無機化合物は、酸化物ガラス又は結晶が析出したガラスセラミックスの隙間に流れ込み、前記酸化物ガラス又は結晶が析出したガラスセラミックスを強固に結合させることが可能である。また、Ｌｉイオン伝導性を有する無機化合物を選択することで、焼成後のリチウムイオン伝導性を向上させる働きがある。
【００９１】
グリーンシートに無機粉体として誘電性の高い絶縁性の結晶又はガラスを少量加えると、リチウムイオンの拡散性が上がるため、リチウムイオン伝導性が向上する効果が得られることがある。例えばＢａＴｉＯ３、ＳｒＴｉＯ３、Ｎｂ２Ｏ５、ＬａＴｉＯ３等が挙げられる。
【００９２】
［グリーンシートの成形］
グリーンシートの成形はドクターブレード法、カレンダ法等の公知の方法を用い、シート状に成形する。成形後のグリーンシートの厚みの下限値は、乾燥工程において内部の残溶媒量をできるだけ少なくし表面にクラックを生じさせないようにするため、２００μｍ以下が好ましく、１５０μｍ以下がより好ましく、１００μｍ以下が最も好ましい。また、グリーンシートの厚みの下限値は安定したハンドリング性をもたせるため０．１μｍ以上が好ましく、０．５μｍ以上がより好ましく、１μｍ以上が最も好ましい。更に必要に応じて任意の形状に加工してもよい。焼成後の固体電解質、電極等を所望の厚みとするために、同種のグリーンシートを積層してもよい。また焼成後の固体電解質の緻密性をより向上させる為に、グリーンシートをロールプレスや一軸、等方加圧等により加圧しても良い。
【００９３】
積層後のグリーンシートの厚みの上限値は焼成時間の短縮のため８００μｍ以下が好ましく、６００μｍ以下がより好ましく、４００μｍ以下が最も好ましい。また、グリーンシートの厚みの下限値はうねり度低減のため０．５μｍ以上が好ましく、１μｍ以上がより好ましく、５μｍ以上が最も好ましい。
【００９４】
ここで得られた固体電解質グリーンシートと、更に正極グリーンシート及び負極グリーンシートの少なくとも１つを更に積層することにより積層体を作製する。また、上述した様に、積層する相手のグリーンシート上、又はセラミックス等に直接成形しても良い。
【実施例１】
【００９５】
以上述べてきたような工程を適用し、以下に具体的に述べるように電池を作製した。
【００９６】
［非晶質の酸化物ガラス粉末の作製］
原料として日本化学工業株式会社製のＨ３ＰＯ４、Ａｌ（ＰＯ３）３、Ｌｉ２ＣＯ３、株式会社ニッチツ製のＳｉＯ２、堺化学工業株式会社製のＴｉＯ２を使用した。これらを酸化物換算のｍｏｌ％でＰ２Ｏ５が３５．０％、Ａｌ２Ｏ３が７．５％、Ｌｉ２Ｏが１５．０％、ＴｉＯ２が３８．０％、ＳｉＯ２が４．５％といった組成になるように秤量して均一に混合した後に、白金ポットに入れ、電気炉中１５００℃の温度で撹拌しながら３時間加熱・熔解してガラス融液を得た。その後、ガラス融液をポットに取り付けた白金製のパイプから加熱しながら室温の流水中に滴下させることにより急冷し、酸化物ガラスを得た。
【００９７】
このガラスを１０００℃の電気炉にて結晶化を行い、リチウムイオン伝導度の測定を行ったところ、室温にて１．３×１０-3Ｓ・ｃｍ-1であった。リチウムイオン伝導度の測定にはソーラートロン社製のインピーダンスアナライザーＳＩ−１２６０を用いて、交流二端子法による複素インピーダンス測定により算出した。また、析出した結晶相はフィリップス社製の粉末Ｘ線回折測定装置を用いて測定し、Ｌｉ１＋ｘ＋ｙＡｌｘＴｉ２−ｘＳｉｙＰ３−ｙＯ１２（０≦ｘ≦０．４、０＜ｙ≦０．６）が主結晶相であることが確認された。
【００９８】
酸化物ガラスを栗本鐵工所製のジェットミルにて粉砕後、エタノールを溶媒としたボールミルに入れ、湿式粉砕を行い、平均粒径０．７μｍ、最大粒径２μｍ及び平均粒径０．５μｍ、最大粒径１μｍの２種類の酸化物ガラス粉末を得た。粒度測定には、ベックマン・コールター製のレーザー回折・散乱式の粒度分布測定装置ＬＳ１００を用いて測定した。分散媒には蒸留水を用いた。
【００９９】
［電解質グリーンシートの作製］
平均粒径０．５μｍの酸化物ガラスを、アクリル系のバインダー、分散剤、消泡剤とともに水を溶剤として、分散・混合して電解質スラリーを調製した。スラリーは減圧して泡抜きをした後、ドクターブレードを用いて成形、乾燥させて厚み３０μｍの電解質グリーンシートを作製した。アクリル系のバインダーは、１０ｗｔ％、消泡剤と分散剤はそれぞれ０．２〜０．３ｗｔ％であり、残りは酸化物ガラスであった。電解質グリーンシート中に含有する前記酸化物ガラスの含有量は８９．５ｗｔ％であった。
【０１００】
［正極グリーンシートの作製］
正極活物質として、合成したＬｉＮｉＯ２を用いた。平均粒径５μｍのＬｉＮｉＯ２粉末と平均粒径０．５μｍの酸化物ガラスを７５：２５ｗｔ％の割合で秤量し、アクリル系のバインダー、分散剤とともに水を溶剤として、分散・混合して正極スラリーを調製した。スラリーは減圧して泡抜きをした後、ドクターブレードを用いて成形、乾燥させて厚み３０μｍの正極グリーンシートを作製した。バインダーと分散剤の含有量は１０ｗｔ％であり、正極グリーンシート中の酸化物ガラスの含有率は、２３ｗｔ％であった。
【０１０１】
［正極・電解質積層体の作製］
前記で作製した正極グリーンシート１枚と電解質グリーンシート２枚を重ね合わせ、加熱したロールプレスにて貼り合わせた。貼り合わせた積層体を、神戸製鋼製のＣＩＰ（冷間等方圧加圧）を用いて室温にてプレスし、緻密化させた。作製した積層体を、京セラ製のアルミナセッターに挟み、電気炉内にて４００℃に加熱し、積層体内のバインダーや分散剤などの有機物を除去した。その後、９００℃に急昇温を行い、５分間保持し、冷却することにより、正極と電解質の積層焼結体を作製した。焼成前の上記積層体中の酸化物ガラスの含有量は、積層体の合計重量に対して５６ｗｔ％であった。また焼成後の酸化物ガラスが結晶化したガラスセラミックの含有量は、焼成した積層体の合計重量に対して６２ｗｔ％であった。また、焼成後の酸化物ガラスが結晶化した粒子の粒径は、平均で０．８μｍであった。
【０１０２】
［負極の作製］
前記で作製した積層体の電解質側に、日本化学工業株式会社製のＬｉ３ＰＯ４をターゲットとして、窒素雰囲気下のＲＦ−マグネトロンスパッタ（トッキ株式会社製）により、固体電解質上にＬｉ３ＰＯ３．８Ｎ０．２の薄膜を成膜した。この薄膜上に厚み０．１ｍｍのＬｉ金属（本荘エナジーシステムズ製）を貼り合わせることにより、正極、電解質、負極の積層体を作製した。
【０１０３】
［全固体リチウムイオン二次電池の作製］
上記で作製した積層体の正極側に、アルミニウムペーストを塗布後、乾燥・焼成することにより、正極集電体を取り付けた。正極側にアルミニウム箔を正極リードとして接続し、負極側に胴箔を負極リードとして接続し、内側を絶縁コートしたアルミ製のラミネートフィルムに封入し、リチウムイオン電池を作製した。作製した電池は、平均電圧３．６Ｖで放電し、充放電可能な電池であった。
【実施例２】
【０１０４】
［正極グリーンシートの作製］
正極活物質として、日本化学工業株式会社製のＬｉＣｏＯ２を用いた。平均粒径６μｍのＬｉＣｏＯ２粉末と平均粒径０．７μｍの酸化物ガラスを７０：３０ｗｔ％の割合で秤量し、アクリル系のバインダー、分散剤とともに水を溶剤として、分散・混合して正極スラリーを調製した。スラリーは減圧して泡抜きをした後、連続式のロールコーターを用いて成形、乾燥させて厚み２０μｍの正極グリーンシートを作製した。バインダーと分散剤の含有量は１０ｗｔ％であり、正極グリーンシート中の酸化物ガラスの含有率は、２７ｗｔ％であった。
【０１０５】
［電解質グリーンシートの作製］
平均粒径０．７μｍの酸化物ガラスを、アクリル系のバインダー、分散剤、消泡剤とともに水を溶剤として、分散・混合して電解質スラリーを調製した。スラリーは減圧して泡抜きをした後、ドクターブレードを用いて成形、乾燥させて厚み３０μｍの電解質グリーンシートを作製した。アクリル系のバインダーは、１０ｗｔ％、消泡剤と分散剤はそれぞれ０．２〜０．３ｗｔ％であり、残りは酸化物ガラスであった。電解質グリーンシート中に含有する前記酸化物ガラスの含有量は８９．５ｗｔ％であった。
【０１０６】
［負極グリーンシートの作製］
負極活物質として、石原産業製のＬｉ４Ｔｉ５Ｏ１２を５００℃にてアニールを行ってから用いた。平均粒径５μｍのＬｉ４Ｔｉ５Ｏ１２粉末と平均粒径０．５μｍの酸化物ガラスを８０：２０ｗｔ％の割合で秤量し、アクリル系のバインダー、及び分散剤とともに水を溶剤として、分散・混合して負極スラリーを調製した。スラリーは減圧して泡抜きをした後、連続式のロールコーターを用いて成形、乾燥させて厚み２０μｍの負極グリーンシートを作製した。バインダーと分散剤の含有量は１０ｗｔ％であり、負極グリーンシート中の酸化物ガラスの含有率は、１８ｗｔ％であった。
【０１０７】
［積層焼結体の作製］
上記で作製した、２枚の電解質グリーンシートの両側を、各１枚の正極グリーンシート及び負極グリーンシートで挟み込んで積層させ、加熱したロールプレスにより押圧して貼り合わせた。貼り合わせた積層体を、ＣＩＰ（冷間等方圧加圧）を用いて室温にてプレスし、緻密化させた。作製した積層体を、正極及び負極側からジルコニア製のセッターで挟み、電気炉内にて４００℃に加熱し、積層体内のバインダーや分散剤などの有機物を除去した。その後、８５０℃に急昇温を行い、７分間保持し、その後すぐに冷却することにより、正極、電解質、及び負極のグリーンシートを組み合わせた積層焼結体を作製した。焼成前の上記積層体中の酸化物ガラスの含有量は、積層体の合計重量に対して５１ｗｔ％であった。また焼成後の酸化物ガラスが結晶化したガラスセラミックの含有量は、焼成した積層体の合計重量に対して５７ｗｔ％であった。また、焼成後の酸化物ガラスが結晶化した粒子の粒径は、平均で０．６μｍであった。
【０１０８】
［全固体リチウムイオン二次電池の作製］
上記で作製した積層体の正極側に、アルミニウムペーストを塗布後、乾燥・焼成することにより、正極集電体を取り付けた。負極側に、銅ペーストを印刷後、乾燥・焼き付けることにより負極集電体を取付けた。正極側にアルミニウム箔を正極リードとして接続し、負極側に銅箔を負極リードとして接続し、内側を絶縁コートしたアルミ製のラミネートフィルムに封入し、リチウムイオン電池を作製した。作製した電池は、平均電圧２．５Ｖで放電し、充放電可能な電池であった。
【０１０９】
［比較例１］
実施例２の正極、負極グリーンシートに、酸化物ガラスを添加しないこと以外は実施例２と同じ手順にて正極、電解質、負極の積層体を作製した。実施例２と同じ条件で焼成したところ、電解質と負極のグリーンシートが剥離しており、それ以降の電池作製ができなかった。
【０１１０】
以上のように、実施例１及び２では、電解質及び正極のグリーンシート（実施例２では、更に負極のグリーンシート）に、リチウムイオン伝導性の結晶が析出する酸化物ガラスを含めたので、焼成させてイオン伝導性を発現させることにより、積層体は高いイオン伝導性を得ることができ、電池を作製することができた。また、正極グリーンシート及び負極グリーンシートに酸化物ガラスを含めて焼成したので、実施例２では、酸化物ガラスがバインダーとして作用することにより、積層体を焼結でき電池を作製できたのに対して、含めなかった比較例１では剥離して焼結できなかった。
【符号の説明】
【０１１１】
１０  リチウムイオン二次電池
１２  電解質
１４  正極
１６  負極
２２  正極集電体
２４  負極集電体
２６  リチウムイオン
【図１】
0005312966.tif 000002